СПОСОБ АЛЮМИНОТЕРМИЧЕСКОГО ПОЛУЧЕНИЯ ФЕРРОМОЛИБДЕНА

2
2
Способ алюминотермического получения ферромолибдена, включающий стадийные загрузку и проплавление шихты, содержащей молибденовый концентрат, железную окалину, железную обсечку, известь, ферромолибденовый шлак, алюминий и разделение металла и шлака, отличающийся тем, что на первой стадии загружают шихту со скоростью 680-850 кг/ммин, содержащую молибденовый концентрат, ферромолибденовый шлак, железную обсечку, 90-95% извести от ее массы на плавку, 65-75% железной окалины от ее массы на плавку и алюминий в количестве 0,98-1,0 от стехиометрически необходимого на восстановление элементов сплава ферромолибдена, на второй стадии загружают шихту со скоростью 105-125 кг/ммин, содержащую 25-35% железной окалины от ее массы на плавку, 5-10% извести от ее массы на плавку и алюминия в количестве 2,6-3,0 от стехиометрически необходимого на восстановление элементов сплава ферромолибдена и прогревают расплав в электропечи 3-5 времени проплавления шихты.